(57)【要約】【課題】  経済的かつ効率的に色相の良好なポリグリセリンを製造する方法を提供することを課題とする。【解決手段】触媒の存在下、グリセリンを脱水縮合する工程を有するポリグリセリンの製造方法であって、前記グリセリンのカルボニル価が０．００１〜３．５μｍｏｌ／ｇである、ポリグリセリンの製造方法に関する。【選択図】なし【特許請求の範囲】
【請求項１】
触媒の存在下、グリセリンを脱水縮合する工程を有するポリグリセリンの製造方法であって、前記グリセリンのカルボニル価が０．００１〜３．５μｍｏｌ／ｇである、ポリグリセリンの製造方法。
【請求項２】
前記グリセリンのカルボニル価が０．１〜３．５μｍｏｌ／ｇである、請求項１記載のポリグリセリンの製造方法。
【請求項３】
前記グリセリンの導電率が０〜１００μＳ／ｃｍである、請求項１又は２に記載のポリグリセリンの製造方法。
【請求項４】
前記触媒がアルカリ性触媒である、請求項１〜３のいずれか１項に記載のポリグリセリンの製造方法。
【請求項５】
油脂をアルコールでエステル交換反応して前記グリセリンを得るエステル交換反応工程の後、触媒の存在下、グリセリンを脱水縮合する工程を有する、請求項１〜４いずれか１項に記載のポリグリセリンの製造方法。
【請求項６】
前記エステル交換反応工程を固体酸触媒の存在下で行う、請求項５記載のポリグリセリンの製造方法。
【請求項７】
前記固体酸触媒が、ニオブ酸、シリカアルミナ、シリカチタニア、シリカジルコニア、チタニアジルコニア、リン酸アルミニウム、オルトリン酸アルミニウム触媒、リン酸鉄、硫酸アルミニウム、硫酸イオン担持ジルコニア、硫酸イオン担持チタニア、五フッ化アンチモン担持シリカアルミナ、酸性白土、カオリン、モンモリロナイト、フッ化スルホン樹脂、合成ゼオライト及びカチオン交換樹脂からなる群から選ばれる１種以上である、請求項６記載のポリグリセリンの製造方法。
【請求項８】
前記固体酸触媒が、オルトリン酸アルミニウム触媒である、請求項６記載のポリグリセリンの製造方法。
【請求項９】
前記グリセリンが、粗グリセリンである、請求項１〜８のいずれか１項に記載のポリグリセリンの製造方法。
【請求項１０】
請求項１〜９のいずれか１項に記載の製造方法によりポリグリセリンを製造した後、得られたポリグリセリンを蒸留してジグリセリンを得る蒸留工程を有する、ジグリセリンの製造方法。
【発明の詳細な説明】
【技術分野】
【０００１】
本発明は、ポリグリセリンの製造方法に関する。
【背景技術】
【０００２】
ポリグリセリンは、保湿剤、増粘剤、可塑剤として利用されるほか、ポリグリセリン脂肪酸エステル、ポリグリセリンアルキルエーテル等の乳化剤、保湿剤、可塑剤、界面活性剤の原料として、食品、化粧品、香粧品、医薬品等の産業分野で利用されている。
従来、ポリグリセリンを製造する方法としては、一般にはグリセリンをアルカリ触媒存在下で加熱し、脱水縮合反応を行う方法が知られている。しかし、これらの方法で製造されたポリグリセリンは着色がはげしく、更に水素還元、活性炭処理、活性白土処理、イオン交換樹脂処理等の精製工程が必要となる。
そこで、ポリグリセリンの着色を改善する技術として、アルカリ触媒と酸化アルミニウム吸着剤を添加して縮合させる方法（特許文献１）、反応混合物の沸騰状態を維持しながら反応を行う方法（特許文献２）、及び特定の固体酸触媒を用いる方法（特許文献３）が提案されている。
【先行技術文献】
【特許文献】
【０００３】
【特許文献１】特開昭６１−２３８７４９号公報
【特許文献２】特開平７−２１６０８２号公報
【特許文献３】特開平９−１３６９５３号公報
【発明の概要】
【発明が解決しようとする課題】
【０００４】
しかし、前記アルカリ触媒と酸化アルミニウム吸着剤を添加する方法や、固体触媒を用いた方法では、触媒の調製や、得られたポリグリセリンと触媒との分離が必要であり生産性に課題がある。
また、沸騰状態を維持しながら反応を行う方法では、特殊な反応装置が必要で汎用性が低いという課題がある。
【０００５】
そこで、本発明は、グリセリンからポリグリセリンを製造する際に、触媒の調製及び除去工程を簡略化でき、特別な反応装置を必要とせず、経済的かつ効率的に、色相の良好なポリグリセリンを製造できる、ポリグリセリンの製造方法を提供することを課題とする。
【課題を解決するための手段】
【０００６】
本発明は、触媒の存在下、グリセリンを脱水縮合する工程を有するポリグリセリンの製造方法であって、前記グリセリンのカルボニル価が０．００１〜３．５μｍｏｌ／ｇである、ポリグリセリンの製造方法（以下、「本発明の製造方法」ともいう）に関する。
また、本発明は、前記本発明の製造方法によりポリグリセリンを製造した後、得られたポリグリセリンを蒸留してジグリセリンを得る蒸留工程を有する、ジグリセリンの製造方法に関する。
【発明の効果】
【０００７】
本発明の製造方法によれば、グリセリンの脱水縮合によりポリグリセリンを製造する際に、触媒の調製及び精製工程の負荷を軽減でき、色相の優れたポリグリセリンを製造することができる。
【発明を実施するための形態】
【０００８】
（ポリグリセリン）
本発明の製造方法により得られるポリグリセリンは、下記一般式（１）で表されるグリセリンの重合物である。
ＨＯ−(Ａ−Ｏ)r−Ｈ        （1）
式中、Ａはグリセリンから２つのヒドロキシル基を除いた残基を示し、ｒは平均縮合度であって、１より大きく２０以下の数を示す。
ポリグリセリン脂肪酸エステルやポリグリセリンアルキルエーテル等の界面活性剤に誘導した際の物性や性能の観点から、前記ｒは、１より大きく１０以下の数が好ましく、１より大きく８以下の数がより好ましい。
本発明の製造方法により得られるポリグリセリンは、化粧品等への利用の観点から、ガードナー値は３以下が好ましく、より好ましくは２以下、更に好ましくは１以下、更に好ましくはＡＰＨＡ値が２００以下である。ポリグリセリンのガードナー値やＡＰＨＡ値は、実施例に記載の方法により測定することができる。
【０００９】
（グリセリン）
原料として用いられるグリセリン（以下、「原料グリセリン」ともいう）は、原料グリセリンの精製負荷の低減、及びポリグリセリンの色相改善の観点から、カルボニル価が０．００１〜３．５μmol/gであり、好ましくは０．０１〜３．５μmol/g、より好ましくは０．１〜３．５μmol/g、更に好ましくは０．１〜３．０μmol/g、更に好ましくは０．１〜２．０μmol/g、更に好ましくは０．１〜１．５μmol/g、更に好ましくは０．１〜１．０μmol/gである。
本発明の製造方法により、色相に優れたポリグリセリンが得られる理由は明らかではないが、カルボニル価が前記範囲内のグリセリンを用いることにより、原料グリセリン中に含まれるカルボニル化合物の分解や重合が抑制されるためと推測される。
ここで、前記カルボニル価は、試料（グリセリン）1ｇ中に含まれるカルボニル化合物（ケトン、アルデヒド）のμｍｏｌ数を意味し、具体的には、実施例に記載の方法により測定される値である。原料グリセリンのカルボニル価は、後述するグリセリンの製造方法や蒸留、水素還元、吸着処理等の精製工程を行うことにより前記範囲内に調整することができる。
【００１０】
また、原料グリセリンの導電率は、脱水縮合反応の反応性や、得られるポリグリセリンの色相改善の観点から、０〜１００μＳ／ｃｍが好ましく、より好ましくは０〜５０μＳ／ｃｍ、更に好ましくは０〜３０μＳ／ｃｍ、更に好ましくは０〜２０μＳ／ｃｍ、更に好ましくは０〜１０μＳ／ｃｍである。ここで、グリセリンの導電率とは、グリセリン５０％水溶液の２０℃における導電率を意味し、具体的には実施例に記載の方法により測定される値である。原料グリセリンの導電率は、後述するグリセリンの製造方法や蒸留、水素還元、吸着処理等の精製工程を行うことにより前記範囲内に調整することができる。
【００１１】
原料グリセリンは、カルボニル価が前記範囲内のものであれば、精製グリセリンであっても、精製、脱臭、脱色、脱塩等の精製処理を行わない粗グリセリンであっても構わない。原料グリセリンの精製工程の負荷を低減する観点から、粗グリセリンを使用することが好ましい。ここで、粗グリセリンとは、後述する油脂のエステル交換反応や加水分解反応により得られたグリセリンで精製処理を施していないものをいう。
【００１２】
原料グリセリンは、油脂の加水分解、油脂とアルコールとのエステル交換反応、又は化学合成により製造することができる。経済性、得られるグリセリンのカルボニル価の調整の観点から、前記グリセリンは、油脂とアルコールとをエステル交換反応して得られるものであることが好ましい。
したがって、本発明の製造方法では、油脂をアルコールでエステル交換反応して前記グリセリンを得るエステル交換反応工程の後、触媒の存在下、グリセリンを脱水縮合する工程を有することが好ましい。
【００１３】
エステル交換反応工程に用いられる油脂としては、ヤシ油、パーム油、パーム核油、大豆油、ナタネ油、ひまわり油、綿実油、落花生油、藻油等の植物油脂、牛脂、豚脂、魚油等の動物油脂が挙げられ、これらは精製したものを用いてもよい。
【００１４】
エステル交換反応工程に用いられるアルコールとしては、炭素数１〜５の低級アルコールを用いることが好ましく、例えば、メタノール、エタノール、プロパノール、ブタノールなどが挙げられる。工業的には、低コスト並びに回収の容易さの観点から、メタノールが好ましい。
【００１５】
油脂とアルコールとのエステル交換反応は、原料グリセリンの精製負荷の低減、及びポリグリセリンの色相改善の観点から、固体触媒の存在下で行うことが好ましい。ここで、固体触媒とは、アルコーリシス反応活性を有し、反応溶液に不溶の触媒をいう。固体触媒としては、グリセリン選択性向上の観点から、固体酸触媒が好ましい。
固体酸触媒としては、ニオブ酸、シリカアルミナ、シリカチタニア、シリカジルコニア、チタニアジルコニア、リン酸アルミニウム、オルトリン酸アルミニウム触媒、リン酸鉄、硫酸アルミニウム、硫酸イオン担持ジルコニア、硫酸イオン担持チタニア、五フッ化アンチモン担持シリカアルミナ、酸性白土、カオリン、モンモリロナイト、フッ化スルホン樹脂、合成ゼオライト、カチオン交換樹脂からなる群から選ばれる１種以上が挙げられる。中でも、強酸点が少なく高いグリセリン選択性を示すオルトリン酸アルミニウム触媒が好ましい。
オルトリン酸アルミニウム触媒としては、リン酸アルミニウム触媒にアルキル基を導入したアルキルホスホン酸複合リン酸アルミニウム触媒が好ましい。
【００１６】
エステル交換反応工程における反応形式は、バッチ式及び連続式のいずれでもよく、また、攪拌機を有する槽型反応器及び触媒を充填した固定床反応器のいずれでもよい。精製負荷を低減する観点から、触媒分離を必要としない固定床反応器を用いることが好ましい。
【００１７】
エステル交換反応工程における、油脂に対する原料アルコールのモル比（油脂を全てトリグリセリドとして換算）は、良好な反応速度を得る観点から、化学量論的必要量の１．５倍以上が好ましく、より好ましくは２倍以上、更に好ましくは５倍以上である。
また、原料アルコールの回収量を抑えて経済的に反応を行う観点から、好ましくは５０倍以下、より好ましくは３０倍以下、更に好ましくは１５倍以下である。
したがって、油脂に対する原料アルコールのモル比は、好ましくは１．５〜５０倍、より好ましくは２〜３０倍、更に好ましくは５〜１５倍である。
【００１８】
エステル交換反応工程における固体酸触媒の使用量は、反応効率向上の観点から、油脂に対して１質量％以上が好ましく、より好ましくは３質量％以上、更に好ましくは５質量%以上である。また、攪拌により十分な懸濁状態を保持させる観点から、油脂に対して２０質量％以下が好ましく、より好ましくは１７質量％以下、更に好ましくは１５質量％以下である。
よって、前記の観点から、固体酸触媒の使用量は、好ましくは１〜２０質量％、より好ましくは３〜１７質量％、更に好ましくは５〜１５質量％である。
【００１９】
エステル交換反応工程における反応温度は、反応効率の向上、及び副生成物の抑制の観点から、好ましくは５０〜２２０℃、より好ましくは６０〜２００℃、更に好ましくは８０〜２００℃、更に好ましくは１３０〜２００℃である。
また、反応圧力は、反応効率の向上の観点から、好ましくは０．１〜１０ＭＰａ、より好ましくは０．５〜８ＭＰａ、更に好ましくは２〜６ＭＰａである。
また、エステル交換反応工程を固定床反応器にて連続的に反応を行う場合の油脂基準の液空間速度（ＬＨＳＶ）は、反応器の単位体積あたりの生産性を高め、経済的に反応を行う観点から、０．０２／ｈｒ以上が好ましく、０．１／ｈｒ以上がより好ましく、０．２／ｈｒ以上が更に好ましい。また、十分な反応率を得る観点から、２．０／ｈｒ以下が更に好ましく、１．０／ｈｒ以下がより好ましく、０．７／ｈｒ以下が更に好ましい。なお、前記ＬＨＳＶは、反応原料が触媒層を通過する時間の逆数を意味する。
【００２０】
（脱水縮合工程）
原料グリセリン、好ましくは上記の油脂とアルコールとをエステル交換反応して得たグリセリンを触媒存在下で脱水縮合する脱水縮合反応は、回分式で反応を行うことができる。ここで回分式とは、一定容積の反応容器に反応原料を投入し、反応の途中もしくは終了後に生成物を取り出す反応方法のことをいう。
【００２１】
グリセリンの脱水縮合反応に用いられる触媒としては、グリセリンに均一溶解する酸性触媒やアルカリ性触媒が挙げられるが、得られるポリグリセリンの色相改善の観点から、アルカリ性触媒が好ましい。
アルカリ性触媒としては、アルカリ金属又はアルカリ土類金属の水酸化物、炭酸塩、重炭酸塩、乳酸塩、酢酸塩、アルコキサイド及び水素化物から選ばれる1種以上が挙げられる。
前記アルカリ金属としては、リチウム、ナトリウム、カリウム、セシウム等が挙げられ、前記アルカリ土類金属としては、マグネシウム、カルシウム、ストロンチウム、バリウム等が挙げられる。
これらのうち、反応性及び経済性の観点から、アルカリ性触媒は、アルカリ金属又はアルカリ土類金属の水酸化物、炭酸塩、重炭酸塩、乳酸塩、酢酸塩及びアルコキサイドからなる群から選ばれる１種以上であることが好ましく、アルカリ金属又はアルカリ土類金属の水酸化物、炭酸塩及び重炭酸塩からなる群から選ばれる１種以上であることがより好ましく、水酸化ナトリウム、水酸化カリウム、炭酸ナトリウム、炭酸カリウム及び水酸化バリウムからなる群から選ばれる１種以上であることが更に好ましい。
【００２２】
脱水縮合反応工程における触媒の使用量としては、反応性の向上、反応終了後の中和や触媒除去の負荷低減、ポリグリセリンの色相改善の観点から、グリセリンに対して０．１〜５モル％が好ましく、より好ましくは０．１〜３モル％、更に好ましくは０．２〜２モル％、更に好ましくは０．２〜１モル％である。
【００２３】
脱水縮合反応工程における反応温度は、反応性の低下抑制、生産性、ポリグリセリン品質の向上の観点から、１８０〜２７０℃が好ましく、より好ましくは２００〜２６０℃、更に好ましくは２１０〜２５０℃、更に好ましくは２２０〜２５０℃である。
【００２４】
脱水縮合反応工程におけるグリセリンの転化率は、界面活性剤へと誘導した際の性能の観点から、２０％〜９０％が好ましく、２０％〜８５％がより好ましく、２０〜７５％がさらに好ましい。ここで、グリセリンの転化率とは、反応に使用したグリセリンの質量に対する消費されたグリセリンの質量の割合をいい、実施例に記載の方法により測定することができる。
【００２５】
脱水縮合反応工程の反応時間としては、反応条件により異なるが、ポリグリセリンの品質、生産性向上の観点から、０．１〜２０時間が好ましく、１〜１５時間がより好ましく、１〜１０時間がより好ましい。
【００２６】
脱水縮合反応工程の圧力は、反応により生成する水を系内から除去して、反応効率を向上させる観点から、３０〜１０１．３ｋＰａが好ましく、３０〜９０ｋＰａがより好ましく、３０〜８０ｋＰａが更に好ましい。また、窒素やアルゴンなどの不活性ガスを任意の流速で反応系に流すことにより、水を反応系から除くこともできる。
【００２７】
脱水縮合反応工程の終了後に、ポリグリセリンの品質の観点から、中和剤を用いて触媒の中和工程を実施することが好ましい。この中和工程が触媒の除去工程に相当する。
中和剤としては、アルカリ性触媒を用いた場合には、酢酸、乳酸、クエン酸等の有機酸、リン酸、硫酸、塩酸等の無機酸が挙げられ、酸性触媒を用いた場合には、水酸化ナトリウム、水酸化カリウム、炭酸ナトリウム、炭酸カリウム等のアルカリ金属塩が挙げられる。これらのうち、経済性、操作性の観点から、触媒にアルカリ性触媒を用いた場合には、中和剤として酢酸、乳酸、リン酸、硫酸、塩酸が好ましく、乳酸、硫酸、リン酸が好ましい。
また、ポリグリセリンを原料としたポリグリセリン脂肪酸エステルやポリグリセリンアルキルエーテル等の界面活性剤への誘導体化反応への影響の観点から、イオン交換樹脂、合成吸着剤などによる吸着処理により、アルカリ性触媒、酸性触媒、及び触媒の中和塩を除去してもよい。
【００２８】
（蒸留工程）
脱水縮合反応工程の終了後に、必要に応じて単蒸留、薄膜式蒸留や分子蒸留等の蒸留工程を実施することにより、残存するグリセリンやジグリセリンの全部又は一部を除去し、ポリグリセリンの組成分布や平均重合度を任意に調整してもよい。
また、前記蒸留により回収されるグリセリンやジグリセリンは、ポリグリセリンの製造原料として再利用することができる。
よって、脱水縮合反応工程の終了後にさらに蒸留工程を付加する方法は、ジグリセリンの製造方法として実施することができる。
【００２９】
未反応グリセリンの蒸留工程は、蒸留中の脱水縮合反応を抑制する観点から、真空度１Ｐａ〜７ｋＰａ、蒸留温度１３０〜２５０℃で行うのが好ましく、真空度１０Ｐａ〜４ｋＰａ、蒸留温度１３０〜２３０℃がより好ましく、真空度１０Ｐａ〜１．５ｋＰａ、蒸留温度１３０〜１９０℃が更に好ましい。蒸留により回収されるグリセリンやジグリセリンは、生産性の観点から、ポリグリセリンの製造原料として再利用することが好ましい。なお、未反応グリセリンの蒸留は、単蒸留により行うことが好ましい。
【００３０】
ジグリセリンの蒸留工程は、得られるポリグリセリン、ジグリセリンの品質の観点から、真空度１Ｐａ〜０．７ｋＰａ、蒸留温度１８０〜３００℃で行うことが好ましく、真空度１Ｐａ〜０．２ｋＰａ、蒸留温度１８０〜２８０℃で行うことがより好ましい。また、ジグリセリンの品質向上の観点から、未反応グリセリンを蒸留した後に、ジグリセリンの蒸留を行うことが好ましい。
【００３１】
ジグリセリンの蒸留方法は単蒸留、薄膜式蒸留装置や分子蒸留装置を用いた蒸留等により行うことができるが、ジグリセリンの品質の観点から、薄膜式蒸留装置、又は分子蒸留装置を用いることが好ましい。
薄膜式蒸留装置や分子蒸留装置において、薄膜を形成させる方式としては、例えば、流下式、上昇液膜式、ワイパー式、攪拌式、回転式、遠心式等が挙げられる。
流下式とは、装置の加熱された内壁面に蒸留原料であるポリグリセリンを自然流下させて薄膜を形成させる方式であり、上昇液膜式とは、装置の底部よりガスを導入して液膜を押し上げて薄膜を形成させる方式である。
ワイパー式とは、装置の内壁面に蒸留原料であるポリグリセリンを自然流下させ、更にワイパーブレードを用いてワイピングすることにより薄膜を形成させる方式であり、攪拌式とは、装置に供給されたポリグリセリンをスクレーバー等によって攪拌することにより薄膜を形成させる方式である。
回転式とは、回転する円盤表面に原料ポリグリセリンを伝い流し薄膜を形成させる方式、又は外筒と回転する内筒との間で薄膜を形成させる方式であり、遠心式とは、外筒と内筒の間の両壁に遠心力で薄膜を形成させる方式である。
これらの中では、設備面より、流下式、ワイパー式、攪拌式が好ましい。
【００３２】
本発明の製造方法によって得られるポリグリセリン、及び前記ポリグリセリンの蒸留により得られるジグリセリンは、活性炭処理、活性白土処理、イオン交換樹脂処理等、必要に応じて単一の又は複数の精製工程を経ることで、更に品質を向上させることができる。色相や臭気の更なる改善の観点から、活性炭処理やイオン交換処理、又はその両方の工程を行うことが好ましい。
【００３３】
また、前記の蒸留工程を付加したジグリセリンの製造方法により製造されたジグリセリンは、色相に優れているため、化粧品の保湿剤、増粘剤として、またジグリセリン脂肪酸エステル、ジグリセリンアルキルエーテル等の界面活性剤の原料として幅広く利用することができる。
本発明の製造方法により得られるジグリセリンは、化粧品等への利用や、ジグリセリン脂肪酸エステル等の原料としての利用の観点から、ガードナー値が３以下が好ましく、より好ましくは１以下、更に好ましくはＡＰＨＡ値が１００以下である。ジグリセリンのガードナー値やＡＰＨＡ値は、実施例に記載の方法により測定することができる。
【実施例】
【００３４】
実施例及び比較例において、「％」は特記しない限り「質量％」を意味する。
【００３５】
［測定方法］
＜グリセリンのカルボニル価（ＣＯＶ）の測定方法＞
使用する溶媒をベンゼンからエタノールに代えた以外は、日本油化学協会の基準油脂分析試験法である４-ＤＮＰＨ法に準じて測定を行った（基準油脂２.５．４に基づき実施）。
【００３６】
＜グリセリンの導電率の測定方法＞
グリセリンにイオン交換水を加えて、グリセリンの５０％水溶液を調製し、２０℃における導電率をＴｗｉｎ Ｃｏｎｄ Ｂ-１３７（ＨＯＲＩＢＡ社製）を用いて測定した。
【００３７】
グリセリンの転化率は、ガスクロマトグラフィーにてグリセリンを定量することで求めた。
＜ガスクロマトグラフィー分析＞
試料に外部標準物質としてテトラデカン（和光純薬株式会社製）を添加した上、トリメチルシリル化剤（ＧＬサイエンス製、ＴＭＳＩ−Ｈ）にて処理を施した。固形分をろ別後、以下の条件のガスクロマトグラフィーにて定量分析した。
・装置  ：ＨＰ６８５０ Ｓｅｒｉｅｓ（ＨＥＷＬＥＴＴ  ＰＡＣＫＡＲＤ社製）
・カラム：ＤＢ１−ＨＴ（Ｊ＆Ｗ製、内径０．２５ｍｍ、長さ１５ｍ、膜厚０．１ｍ）
キャリアガス  ：Ｈｅ、１．０ｍＬ／分
注入口温度    ：３００℃
検出          ：ＦＩＤ方式、３００℃
カラム温度条件：６０℃で２分保持後、１０℃／分で温度上昇、３５０℃で５分保持
【００３８】
＜色相の評価方法＞
ポリグリセリン等の色相（ガードナー値）をＪＩＳ  Ｋ  ００７１−２に準じて測定を行い評価した。表１において、ガードナー値の低い方が、色相が良好であることを示す。
色相（ガードーナー値）がＧ１未満となる場合には、ポリグリセリン等の色相（ＡＰＨＡ）をJIS K-3351「工業用グリセリン」の測定法に準じて行い評価した。表1において、ＡＰＨＡ値の低い方が、色相が良好であることを示す。
【００３９】
＜実施例１＞
200ｍｌの四つ口フラスコにグリセリン（COV：0.2μmol/g、APHA：5）100.43ｇ（1.09mol）と炭酸カリウム（和光純薬株式会社製）0.76ｇ（5.5ｍｍｏｌ）を入れ、67kPaに減圧した後、240℃まで加熱し、反応で生じた水を除去しながら7.5時間、脱水縮合反応を行った。
反応の進行をガスクロマトグラフィーで分析したところ、グリセリンの転化率は４９％であり、色相は、ガードナー：１未満、ＡＰＨＡ：200であった。結果を表１に示す。
【００４０】
＜実施例２＞
COV：3.1μmol/g、APHA：5のグリセリン100.71ｇ（1.09mol）を用いた以外は実施例１と同様にして、脱水縮合反応を行った。結果を表１に示す。
【００４１】
＜実施例３＞
エチルホスホン酸9.9gと、85％オルトリン酸27.7g、硝酸アルミニウム（9水和物）112.5gを水1000gに溶解させた。室温（２５℃）にて、この混合溶液にアンモニア水溶液を滴下し、pHを5まで上昇させた。途中、ゲル状の白色沈殿が生成した。沈殿をろ過し、水洗後、110℃で5時間乾燥し、60メッシュ以下に粉砕した。粉砕した触媒に対して、アルミナゾルを10％添加し、2.5mmφの押出成形を行った。これを250℃で3時間焼成して、固体酸触媒の成形触媒を得た。
前記成形触媒を充填させた固定床反応器を用いて、ヤシ油及びメタノールをエステル交換反応（反応温度１８０℃、反応圧力＝４．０ＭＰａ、ＬＨＳＶ＝０．４２、メタノール／ヤシ油（モル比）＝１０）させ、粗グリセリンを得た。
得られた粗グリセリン（COV：1.5μmol/g、ガードナー：2-3）600ｇ（6.51mol）と炭酸カリウム（和光純薬株式会社製）4.5ｇ（32ｍｍｏｌ）を用いた以外は実施例１と同様にして脱水縮合反応を行った。結果を表１に示す。
【００４２】
＜比較例1＞
COV：11.6μmol/g、APHA：5のグリセリン100.86ｇ（1.10mol）を用いた以外は実施例１と同様にして脱水縮合反応を行った。結果を表１に示す。
【００４３】
【表１】
2013136521.tif 000002
【００４４】
＜実施例４＞
〔脱水縮合反応工程〕
１０００ｍｌの四つ口フラスコに、実施例３で得られた粗グリセリン（COV：１．５μｍｏｌ／ｇ、導電率：５μＳ／ｃｍ）６００ｇ（６．５１ｍｏｌ）と炭酸カリウム（和光純薬株式会社製）４．５ｇ（３２ｍｍｏｌ）を入れ、実施例１と同様の条件にて脱水縮合反応を行った。反応の進行をガスクロマトグラフィーで分析したところ、グリセリンの転化率は５５％であった（収量：５５９ｇ）。
【００４５】
〔中和工程及びグリセリンの蒸留工程（Ｉ）〕
反応終了後、１００℃以下に冷却し、硫酸を添加してｐＨ７に中和した。
次に真空度を４０Paに保ちながら、１９０℃まで加熱し、単蒸留にてグリセリンの蒸留除去を行った。回収したグリセリン（収量：２３０ｇ）の色相（ガードナー値）はＧ１未満であり、色相（ＡＰＨＡ）は４０であった。
【００４６】
〔ジグリセリンの蒸留工程（II）〕
次に、このグリセリンを除去した蒸留残分を、薄膜式蒸留装置（ワイパー式）を用いて、真空度２０Ｐａ、温度２４０℃の条件にてジグリセリンを蒸留した。得られた精製ジグリセリン（収量：１４２ｇ）の色相（ガードナー値）はＧ１未満であり、色相（ＡＰＨＡ）は８０であった。
【００４７】
＜比較例２＞
１０００ｍｌの四つ口フラスコに、ＣＯＶが３．８μｍｏｌ／ｇ、導電率が２７０μＳ／ｃｍの粗グリセリン５３２ｇ（５．７８ｍｏｌ）、炭酸カリウム（和光純薬株式会社製）４．０ｇ（２９ｍｍｏｌ）を入れ、実施例４の脱水縮合反応工程と同様の条件で反応を行い、粗ジグリセリンを得た。得られた粗ジグリセリンのグリセリンの転化率は48％であった（収量：５１６ｇ）。
反応終了後、実施例４のグリセリンの蒸留工程と同様の条件で蒸留を行い、未反応グリセリンを蒸留除去した。回収したグリセリン（収量：２７３ｇ）の色相（ガードナー値）はＧ３であった。
次に、このグリセリンを除去した蒸留残分を、実施例４のジグリセリンの蒸留工程と同様の条件で蒸留を行い、精製ジグリセリンを得た。得られた精製ジグリセリン（収量：１０６ｇ）の色相（ガードナー値）はＧ６−Ｇ７であった。
【００４８】
【表２】
2013136521.tif 000003
【産業上の利用可能性】
【００４９】
本発明の製造方法で得られたポリグリセリン及びジグリセリンは、保湿剤、増粘剤、可塑剤として利用されるほか、ポリグリセリン脂肪酸エステル、ポリグリセリンアルキルエーテル等の乳化剤、保湿剤、可塑剤、界面活性剤の原料として用いることができる。